СПОСОБ ПОЛУЧЕНИЯ ПРЕКУРСОРА НА ОСНОВЕ ГИДРАТИРОВАННОГО ДИОКСИДА ТИТАНА, СОДЕРЖАЩЕГО НАНОРАЗМЕРНЫЕ МЕТАЛЛИЧЕСКИЕ ЧАСТИЦЫ ПАЛЛАДИЯ, И ПОЛУЧЕНИЕ КАТАЛИТИЧЕСКИ АКТИВНЫХ ПОКРЫТИЙ С ИСПОЛЬЗОВАНИЕМ ПРЕКУРСОРА

1. Способ получения прекурсора на основе гидратированного диоксида титана, содержащего наноразмерные металлические частицы палладия, отличающийся тем, что синтез наночастиц палладия осуществляют с использованием коллоидного темплата - силоксан-акрилатной эмульсии.
2
4
2. Способ по п. 1, отличающийся тем, что синтез наночастиц палладия осуществляют добавлением раствора тетрахлорпалладиевой кислоты HPdCl с содержанием палладия 55 мкмоль к раствору силоксан-акрилатной эмульсии в условиях ультразвукового перемешивания.
3. Способ по п. 2, отличающийся тем, что ультразвуковое перемешивание проводят в интервале температур 75-80°C в течение 30-35 минут.
4. Способ по п. 1, отличающийся тем, что перед использованием силоксан-акрилатную эмульсию разбавляют 10-кратно дистиллированной водой.
5. Способ формирования каталитически активных покрытий на инертном носителе, предусматривающий восстановление наночастиц палладия до металлического состояния, отличающийся тем, что восстановление наночастиц палладия осуществляют раствором хлорида титана(III) с добавлением 1,9 ммоль титана в виде раствора хлорида титана(III) в 12%-ой хлористоводородной кислоте при естественном значении pH раствора.
2
2
6. Способ по п. 5, отличающийся тем, что для восстановления наночастиц палладия до металлического состояния, восстанавливающий раствор берут с избытком, необходимым, как для полного восстановления палладия, так и для протекания процесса с образованием гидратированного комплекса титана TiO*nHO.
7. Способ по п. 5, отличающийся тем, что полученный коллоидный раствор интенсивно перемешивают в мешалке в течение 1 часа, достаточного для завершения полного гидролиза и поликонденсации с образованием гидрогеля диоксида титана.
8. Способ по п. 5, отличающийся тем, что формирование покрытий из диоксида титана проводят нанесением полученного прекурсора на основе гидратированного диоксида титана на керамический носитель методом одно- или неоднократной пропитки при температуре 100°C.
9. Способ по п. 8, отличающийся тем, что в качестве керамического носителя для нанесения прекурсора используют промышленный керамический носитель сотовой структуры на основе оксида алюминия.
10. Способ по п. 8, отличающийся тем, что при выполнении неоднократной пропитки носителя в растворе прекурсора каждая последующая сушка осуществляется с интервалом времени не менее 15 минут.
11. Способ по п. 5, отличающийся тем, что формирование кристаллического диоксида титана (анатаза), содержащего наночастицы палладия, осуществляют прокаливанием при температуре 500-540°C, скорости нагрева 5°C/мин и времени выдержки 1 час, в атмосфере кислорода воздуха.